(57)【要約】  建築構造物用仕切りは、支持枠と、支持枠に固定された石膏ボードと、を含む。支持枠は、複数の細長い木材部材を含む。石膏ボードは、繊維を石膏に対して少なくとも１重量％の量で埋め込んだ石膏マトリックス、並びに、石膏に対して少なくとも１重量％の量で存在する高分子添加物を含む。【選択図】図１
2017536316.tif 000002
【特許請求の範囲】
【請求項１】
建築構造物用仕切りであって、該仕切りは、支持枠と、支持枠に固定された少なくとも１つの石膏ボードと、を含み、
支持枠は、複数の細長い木材部材と、繊維を石膏に対して少なくとも１重量％の量埋め込んだ石膏マトリックスとを含み、石膏マトリックスは、石膏に対して少なくとも１重量％の量で存在する高分子添加物を更に含む、仕切り。
【請求項２】
繊維は、石膏に対して少なくとも３重量％の量で存在する、請求項１による仕切り。
【請求項３】
高分子添加物は、石膏に対して少なくとも３重量％の量で存在する、請求項１又は２による仕切り。
【請求項４】
高分子添加物は、石膏に対して少なくとも５重量％の量で存在する、請求項３による仕切り。
【請求項５】
繊維は、石膏に対して約３重量％の量で存在し、高分子添加物は、石膏に対して約５重量％の量で存在する、請求項１乃至４のいずれか１項による仕切り。
【請求項６】
石膏ボードは、石膏ボードの面の１つに取付けられた裏打ち層を有する、請求項１乃至５のいずれか１項による仕切り。
【請求項７】
裏打ち層は、０．５mm以上の厚さ、好ましくは１mm以上の厚さを有する、請求項６による仕切り。
【請求項８】
裏打ち層はガラス繊維層である、請求項６又は７による仕切り。
【請求項９】
繊維は、ガラス繊維である、請求項１乃至８のいずれか１項による仕切り。
【請求項１０】
繊維は、１２mm以下の平均長さを有する、請求項９による仕切り。
【請求項１１】
繊維は、１０mm以下の平均長さを有する、請求項１０による仕切り。
【請求項１２】
高分子添加物は、澱粉である、請求項１乃至１１のいずれか１項による仕切り。
【請求項１３】
高分子添加物は、ポリビニールアセテートである、請求項１−１１のいずれか１項による仕切り。
【請求項１４】
イギリス標準ＢＳ  ＥＮ  ５９４：１９９６にしたがって測定された、１５００Ｎ／ｍより大きいラッキング剛性を有する、請求項１乃至１３のいずれか１項による仕切り。
【請求項１５】
ラッキング剛性は、２０００Ｎ／ｍ  以上である、請求項１４による仕切り。
【発明の詳細な説明】
【技術分野】
【０００１】
本発明は、変形抵抗を改良した木枠仕切りに関し、特に、改良風荷重抵抗を有する仕切りに関する。
【背景技術】
【０００２】
石膏被覆ボードはしばしば、木枠構造の用途には好まれない。何故ならば、石膏被覆ボードが、調節要件を満たす程の風荷重抵抗を提供しないからである。したがって、延伸ストランドボード及び合板のようなボードが以前使用されてきた。
【０００３】
風荷重抵抗は、一般的には、ボードのラッキング強度、すなわちボードの平面で剪断荷重に抵抗する、ボードの能力により特徴付けられる。ラッキング強度は、他の機械的パラメータと厳密に相互関係を示さないから、予測が困難である。
【０００４】
木枠構造に使用できるような改良ラッキング強度を有する石膏ボードを提供することが望ましい。
【発明の概要】
【０００５】
高いレベルの繊維及び少なくとも１つの高分子添加物を含む石膏を主材とする石膏ボードが高いレベルのラッキング抵抗を有することが分かった。
したがって、第１の面では、本発明は、建築構造の仕切りを提供し、該仕切りは、支持枠と、支持枠に固定された少なくとも１つの石膏ボードを含み、
支持枠は、複数の細長い木材部材を含み、石膏ボードは、石膏に、石膏に対して少なくとも１重量％の量繊維を埋め込んだ石膏マトリックスを含み、石膏マトリックスは、石膏に対して少なくとも１重量％の量で存在する高分子添加物を更に含む。
【０００６】
好ましくは、繊維は、石膏に対して少なくとも３重量％の量、もっと好ましくは、石膏に対して少なくとも５重量％の量で存在する。
比較的短い繊維の使用が、ボード全体にわたって均一な繊維分布を促進するのを助け、これは、ラッキング抵抗に有利な効果をもたらす。かくして、繊維長さは、２０ｍｍ以下、好ましくは、１５ｍｍ以下、もっと好ましくは、１０ｍｍ以下であるのが好ましい。繊維の長さは、好ましくは、１ｍｍ以上である。好ましくは、繊維はガラス繊維である。
【０００７】
好ましくは、石膏ボードは、ガラス繊維シートのような裏打ち層を具備する。
裏打ち層は、パネルの別個の成分を提供する層を表す。すなわち、裏打ち層は、支持体と一体には形成されない。効果的には、支持体と裏打ち層との間に明確な界面又は境界がある。
典型的には、裏打ち層は、少なくとも０．２５ｍｍ，好ましくは、少なくとも０．５ｍｍ，もっと好ましくは、少なくとも１ｍｍの厚さを有する。典型的には、裏打ち層の厚さは、４ｍｍ以下、好ましくは、３ｍｍ以下、もっと好ましくは、２．５ｍｍ以下である。
【０００８】
ある場合には、高分子添加物は、澱粉である。他の場合には、高分子添加物は、ポリビニールアセテートのような合成ポリマーである。
【０００９】
典型的には、イギリス標準ＢＳ  ＥＮ  ５９４：１９９６にしたがって測定された、仕切りのラッキング剛性は、１５００Ｎ／ｍ  以上であり、好ましくは２０００Ｎ／ｍ  以上である。
【００１０】
石膏ボードは、スタッコと水を混合してスタッコスラリーを形成し、スラリーを硬化させることを含むプロセスにより準備される。かくして、石膏ボードは、繊維ボードのようなボードとは区別ささる。繊維ボードは、水と繊維とカルシウム二水化物を混合してスラリーを形成し、スラリーを加熱して石膏を焼成し、スラリーから水を除去し、焼成石膏の完全な硬化前にフィルターケーキを所望形状に形成することのプロセスにより準備される。
今、本発明を以下の図を参照して例示として説明する。
【図面の簡単な説明】
【００１１】
【図１】ラッキング抵抗を測定するための試験装置の概略立面図である。
【発明を実施するための形態】
【００１２】
ボードのラッキング抵抗を試験
ラッキング抵抗を、イギリス標準ＢＳ  ＥＮ  ５９４：１９９６にしたがって測定した。
【００１３】
図１を参照すると、高さ２４００mm×長さ２４００mmの試験片１０を構成しそして試験装置内に置いた。試験片は、９０mm×３８mm  断面の木材上下横木及び上下横木の間に、６００mm  の間隔で延びる９０mm×３８mm  断面の木材間柱からなる枠を含んだ。ヘッドバインダー１２を上下横木に取り付けた。試験片を、枠の下横木に差し込まれたボルト１３によって試験装置にボルト止めした。
【００１４】
石膏ボード被覆１４をヘッドバインダーの下に単一層で枠に固定した。石膏ボードを石膏ボードの周辺に、３００mmの間隔で４１mmイギリス石膏乾式壁木材ビスでビス止めした。
【００１５】
第１の荷重段階では、下方に垂直な予荷重Ｆを間柱の位置で試験片に加えた。引き続いて、この荷重を除去した。第２の荷重段階では、ラッキング荷重Ｆを、パネルの上横木及びヘッドバインダーに取り付けられた金属板１６に、試験片の頂部と水平に加えた。石膏ボードの変形を、トランスデューサＢで変位を引いたトランスデューサＡで変位として測定した。
ラッキング剛性を、ラッキング荷重Ｆと石膏ボードの変形との比として計算した。
【実施例】
【００１６】
実施例１
次の添加成分を含む石膏コアを有する石膏ボード
３重量％６mmガラス繊維
６重量％澱粉(RoquetteからのAmidon  MB 065XとGrain  Processing  CorporationからのCoatmaster  K57 エチル化澱粉との混合物）
耐水性添加物：シリコンオイル及びセメント
殺生剤：ナトリウムomadine (商標)
石膏ボードは、１２．５ｍｍの厚さ及び１２．３kg/ｍ2の重量を有する。
石膏ボードは、３６０g/ｍ2の重量を有する下塗りガラスマット及び鉱物コーティングによって提供されたライナーを有する。
【００１７】
実施例２
次の添加成分を含む石膏コアを有する石膏ボード
12mmガラス繊維の3重量％
3重量％の澱粉(RoquetteからのAmidon  MB 065XとGrain  Processing  CorporationからのCoatmaster  K57 エチル化澱粉との混合物）
石膏ボードは、石膏ボードの両側に、２４０g／/ｍ2の重量を有する紙ライナー及び加えて、１．５mmのガラス繊維シートによって提供された裏打ち層を有する。複合ボード（石膏ボード及び裏打ち層を含む）の全体の厚さは、１５mmである。複合ボードの全体の重量は、１５．６kg／ｍ2である。
【００１８】
実施例３
次の添加成分を含む石膏コアを有する石膏ボード
６mmのガラス繊維の３重量％
５重量％澱粉（Tate&LyleからのMerifilm)
石膏ボードは、ボードの両側に紙ライナーを有する。紙ライナーの重量は、支持枠から離れる方に面する、ボードの側で１９０ｇ／ｍ2であり、支持枠の方に面している、ボードの側で１８０ｇ／ｍ2である。石膏ボードは、ほぼ１２Kg／ｍ2の重量を有する１２．５mmの厚い製品である。
【００１９】
比較例１
次の添加成分を含む石膏コアを有する石膏ボード
１２mmのガラス繊維の０．５重量％
石膏ボードは、下塗りガラスマットによって提供されたライナーを有する。石膏ボードの重量は、１１Kg／ｍ2である。
結果
2017536316.tif 000003
【図１】
2017536316.tif 000004
【国際調査報告】
2017536316.tif 000005
2017536316.tif 000006